(57)【要約】【課題】カチオン伝導性ポリマーを提供する。【解決手段】本発明のカチオン伝導性ポリマーは、図１の化学式で表される構造を各々有する、複数の重複する単位を含む。前記カチオン伝導性ポリマーは、良好な物理化学的安定性、親水性、及びプロトン伝導性を有し、塗布形成された薄膜は、イオン交換膜として燃料電池に応用される。【選択図】図１
2020002335.tif 000002
【特許請求の範囲】
【請求項１】
以下の化学式１で表され、
【化１】
2020002335.tif 000034
式中、Ｘは以下の化学式２〜４から選択され、
【化２】
2020002335.tif 000035
【化３】
2020002335.tif 000036
【化４】
2020002335.tif 000037
Ｙは化学式５〜９から選択され、
【化５】
2020002335.tif 000038
【化６】
2020002335.tif 000039
【化７】
2020002335.tif 000040
【化８】
2020002335.tif 000041
【化９】
2020002335.tif 000042
ｉは１以上の整数であり、ｊは１以下の整数である構造を各々有し、複数の重複する単位を含む、カチオン伝導性ポリマー。
【請求項２】
前記ｉは１乃至１０の整数であり、前記ｊは１乃至１０の整数であることを特徴とする、請求項１に記載のカチオン伝導性ポリマー。
【請求項３】
各前記重複する単位は２乃至４つのスルホン酸基（−ＳＯ3Ｈ）を有することを特徴とする、請求項１に記載のカチオン伝導性ポリマー。
【請求項４】
以下の化学式１０（ＳＰ１ポリマー）
（ＳＰ１ポリマー）
【化１０】
2020002335.tif 000043
で表され、
式中、Ｒは水素（Ｈ）またはスルホン酸基（−ＳＯ3Ｈ）であり、ｎは２以上の整数である構造を有することを特徴とする、請求項１に記載のカチオン伝導性ポリマー。
【請求項５】
以下の化学式１１（ＳＰ２ポリマー）で表され、
（ＳＰ２ポリマー）
【化１１】
2020002335.tif 000044
式中、Ｒは水素（Ｈ）またはスルホン酸基（−ＳＯ3Ｈ）であり、ｎは２以上の整数である構造を有することを特徴とする、請求項１に記載のカチオン伝導性ポリマー。
【請求項６】
以下の化学式１２（ＳＰ３ポリマー）で表され、
（ＳＰ３ポリマー）
【化１２】
2020002335.tif 000045
式中、Ｒは水素（Ｈ）またはスルホン酸基（−ＳＯ3Ｈ）であり、ｎは２以上の整数である構造を有することを特徴とする、請求項１に記載のカチオン伝導性ポリマー。
【請求項７】
各前記重複する単位は２乃至４つのスルホン酸基（−ＳＯ3Ｈ）を有することを特徴とする、請求項４乃至６の何れか１項に記載のカチオン伝導性ポリマー。
【発明の詳細な説明】
【技術分野】
【０００１】
本発明は、ポリマーに関する。更に詳しくは、良好な物理化学的安定性、親水性、及び導電性を有するカチオン伝導性ポリマー(cation-conducting polymer)に関する。
【背景技術】
【０００２】
燃料電池は、電気化学反応を利用して、燃料中の化学エネルギーを電気エネルギーに直接変換させる。イオン交換膜燃料電池(proton exchange member fuel cell、PEMFC)はよくある燃料電池システムの１つである。
イオン交換膜燃料電池は水素を燃料とし、反応後には水及び熱エネルギーのみが生成されるため、いかなる環境汚染も招かない。
【０００３】
イオン交換膜燃料電池システムにおいて、陽極に供給される水素は、ガス拡散層を経て触媒層に拡散され、且つ触媒層の白金（Ｐｔ）の触媒作用により陽子（Ｈ+）及び電子（ｅ-）が生成される。
電子は外部回路を経由して陰極に伝送され、陽子はイオン交換膜を経て陰極端の触媒層に伝送される。
また、陰極に供給される酸素及び陰極に伝送される電子が還元反応を発生させることにより水が生成される。
陽極反応式は「Ｈ2→２Ｈ+＋２ｅ-」と表され、陰極反応式は「４Ｈ+＋４ｅ-＋Ｏ2→２Ｈ2Ｏ」と表され、総反応式は「２Ｈ2＋Ｏ2→２Ｈ2Ｏ」と表される。
公知の先行技術文献としては、例えば特許文献１がある。
【先行技術文献】
【特許文献】
【０００４】
【特許文献１】台湾特許第527842号明細書
【発明の概要】
【発明が解決しようとする課題】
【０００５】
イオン交換膜は、イオン交換膜燃料電池システムにおける最重要部材であり、燃料電池の性能及び寿命に直接影響を及ぼす。
市場でよくあるイオン交換膜はデュポン社製のナフィオン（Nafion、登録商標）を主とする。これは、パーフルオロスルホン酸アイオノマー(perfluorosulfonic acid ionomer、PFSA)に属する。
Nafion（登録商標）は高いプロトン伝導性及び６００００時間以上の耐用年数等の長所を有するが、但し、以下の欠点も存在する。
（１）高温低湿度の環境では水分子を保留できず、プロトン伝導性が低下する。
（２）ガラス転移温度（Ｔｇ）が低すぎるため、高温環境では使用できない。
（３）価格が高い。
（４）環境汚染に繋がる。
ゆえに、現在イオン交換膜の研究開発の多くはNafion（登録商標）を代替する方向へと発展している。
【０００６】
また、特許文献１に記載されているフッ素含有スルホン化ポリ芳香族エーテルポリマーは、１乃至６個のフルオロ基（−Ｆ）またはトリフルオロメチル基（−ＣＦ3）を有するフッ素含有モノマー及び多重フェニルモノマーが求核性重縮合反応を経ることで形成される。
然しながら、フッ素含有モノマーは親水性及び導電性に影響を及ぼすため、上述のフッ素含有スルホン化ポリ芳香族エーテルポリマーは燃料電池のイオン交換膜への応用に不利であった。
【０００７】
そこで、本発明者は、上記の欠点が改善可能と考え、鋭意検討を重ねた結果、合理的設計で上記の課題を効果的に改善する、本発明の提案に到った。
【０００８】
本発明は、このような従来の問題に鑑みてなされたものである。上記課題解決のため、本発明は、カチオン伝導性ポリマーを提供することを目的とする。
【課題を解決するための手段】
【０００９】
すなわち、上記目的を達成するための本発明の諸態様は、以下のとおりである。
本発明に係るカチオン伝導性ポリマーは、以下の化学式１で表され、化学式２〜９で表される構造を各々有する複数の重複する単位を含む。
【化１】
2020002335.tif 000003
【００１０】
式中、Ｘは
【化２】
2020002335.tif 000004
【化３】
2020002335.tif 000005
【化４】
2020002335.tif 000006
から選択される。
【００１１】
Ｙは
【化５】
2020002335.tif 000007
【化６】
2020002335.tif 000008
【化７】
2020002335.tif 000009
【化８】
2020002335.tif 000010
【化９】
2020002335.tif 000011
から選択される。
式中、ｉは１以上の整数であり、ｊは１以上の整数である。
【発明の効果】
【００１２】
本発明のカチオン伝導性ポリマーは良好な物理化学的安定性、親水性、及び導電性を有し、塗布形成される薄膜をイオン交換膜として燃料電池システムに応用される。
【図面の簡単な説明】
【００１３】
【図１】本発明に係るカチオン伝導性ポリマーの実施形態を例示する合成スキームである。
【発明を実施するための形態】
【００１４】
以下、本発明を実施するための最良の形態を、実施例に基づいて詳細に説明する。尚、以下に説明する実施の形態は、特許請求の範囲に記載された本発明の内容を限定するものではない。また、以下に説明される構成の全てが、本発明の必須要件であるとは限らない。
【００１５】
本発明のカチオン伝導性ポリマーは、以下の化学式１０で表され、化学式１１〜１８で表される構造を各々有する複数の重複する単位を含む。
【化１０】
2020002335.tif 000012
【００１６】
式中、Ｘは
【化１１】
2020002335.tif 000013
【化１２】
2020002335.tif 000014
【化１３】
2020002335.tif 000015
から選択される。
【００１７】
Ｙは
【化１４】
2020002335.tif 000016
【化１５】
2020002335.tif 000017
【化１６】
2020002335.tif 000018
【化１７】
2020002335.tif 000019
【化１８】
2020002335.tif 000020
から選択される。
式中、ＳＯ3Ｈは親水性スルホン酸基であり、ｉは１以上の整数であり、ｊは１以上の整数である。
好ましくは、ｉは１乃至１０の整数であり、ｊは１乃至１０の整数である。
より好ましくは、ｉ及びｊの合計は２乃至４の整数であり、即ち、各前記重複する単位は２乃至４つのスルホン酸基を有する。
【実施例】
【００１８】
本発明の実施例として以下の化学式１９（Ｐ１ポリマー）、化学式２０（Ｐ２ポリマー）、化学式２１（Ｐ３ポリマー）を参照する。
（Ｐ１ポリマー）
【化１９】
2020002335.tif 000021
（Ｐ２ポリマー）
【化２０】
2020002335.tif 000022
（Ｐ３ポリマー）
【化２１】
2020002335.tif 000023
【００１９】
Ｐ１ポリマー、Ｐ２ポリマー、及びＰ３ポリマーは未スルホン化カチオン伝導性ポリマーであり、式中、ｎは２以上の整数である。
本実施例においては、化学式２２で表されるジフルオロモノマー
【化２２】
2020002335.tif 000024
と、化学式２３、２４、２５で表される異なるジオールモノマー
【化２３】
2020002335.tif 000025
【化２４】
2020002335.tif 000026
【化２５】
2020002335.tif 000027
とが求核性重縮合反応を経た後に、Ｐ１ポリマー、Ｐ２ポリマー、及びＰ３ポリマーがそれぞれ獲得される。
【００２０】
Ｐ２ポリマーを例とする以下の表１を参照する。Ｐ２ポリマーは分子量に基づいて高分子量ポリマーＰ２−Ｈ、中分子量ポリマーＰ２−Ｍ、及び低分子量ポリマーＰ２−Ｌに分けられる。以下の表１は、分子量がそれぞれ異なるＰ２ポリマーの量平均分子量（Ｍｗ）、数平均分子量（Ｍｎ）、及び分子量分散度（polymer dispersity index、ＰＤＩ、Mw/Mn）を表示する。
【００２１】
【表１】
2020002335.tif 000028
【００２２】
Ｐ１、Ｐ２、及びＰ３ポリマー（化学式１９、２０、２１）がスルホン化された後に、以下の化学式２６、２７、２８に示すＳＰ１、ＳＰ２、及びＳＰ３ポリマーがそれぞれ獲得される。
【００２３】
（ＳＰ１ポリマー）
【化２６】
2020002335.tif 000029
（ＳＰ２ポリマー）
【化２７】
2020002335.tif 000030
（ＳＰ３ポリマー）
【化２８】
2020002335.tif 000031
【００２４】
ｎは２以上の整数であり、Ｒは水素（Ｈ）またはスルホン酸基（−ＳＯ3Ｈ）である。好ましくは、ＳＰ１、ＳＰ２、及びＳＰ３ポリマー中の各重複する単位は２乃至４つのスルホン酸基を有する。
【００２５】
図１はＳＰ２ポリマーを例とする。
ジフルオロモノマーａ及びジオールモノマーｂが求核性重縮合反応を経るとＰ２ポリマーが生成される。
Ｐ２ポリマーがジクロロメタン(dichloromethane)に溶解され、且つ窒素環境下でクロロスルホン酸(chlorosulfonic acid)が滴下されてスルホン化され、反応が完成した後に生成物が水中に入れられて、濾過されると共に中性になるように洗浄される。
最後に、生成物が真空乾燥されるとＳＰ２ポリマーが獲得される。表２はＳＰ１、ＳＰ２、及びＳＰ３ポリマーの試験データを表示する。
【００２６】
【表２】
2020002335.tif 000032
【００２７】
酸化安定性は、薄膜サンプルが８０℃のフェントン試薬（Fenton' reagent, 2ppm ＦｅＳＯ4 in 3% Ｈ2Ｏ2 solution）中に１時間浸され、処理前後のサンプルの重量の差異に基づいてサンプルの残余重量が計算される。
寸法安定性は、サンプル薄膜が８０・Ｃの水中に２４時間浸された後、処理前後の薄膜の寸法の差異（長さ、幅、及び厚さ）に基づいて計算された。
プロトン伝導性は、高温高湿度の環境（８０℃、９５％の相対湿度）で伝導性試験を行い、試験結果からは、ＳＰ１、ＳＰ２、及びＳＰ３ポリマーが良好な酸化安定性、寸法安定性、及びプロトン伝導性を有することが分かった。
表３は分子量が異なるＳＰ２−Ｈ、ＳＰ２−Ｍ、及びＳＰ２−Ｌポリマーとデュポン社のナフィオンNafion 211（DuPont（登録商標）、Nafion（登録商標）、PFSA NR-211）との性質を比較した表である。
【００２８】
【表３】
2020002335.tif 000033
【００２９】
熱分解温度（Ｔｄ５％）はサンプルの重量が５％失われた際の温度である。ＳＰ２ポリマーのＴｄ５％は２５２℃から２６６℃の間の範囲であり、良好な熱安定性を有する。
酸化安定性試験は、薄膜サンプルが８０℃のフェントン試薬（Fenton' reagent, 2ppm ＦｅＳＯ4 in 3% Ｈ2Ｏ2 solution）中に１時間浸され、処理前後のサンプルの重量の差異に基づいてサンプルの残余重量が計算される。ＳＰ２ポリマーは酸化処理を経た後にも９０％以上の残余重量を保留しており、良好な酸化安定性を有する。
寸法安定性及び吸水率試験は、薄膜サンプルが８０℃の水中に２４時間浸され、浸漬前後の薄膜の長さ及び厚さの差異に基づいてその変化率が計算され、且つ浸漬前後の薄膜の重量の差異に基づいてその吸水率が計算される。ＳＰ２ポリマーの吸水率は８４％から１４６％の間の範囲であり、Nafion（登録商標）より明らかに高いが、但し、寸法変化率は吸水率に連れて明確に高まることはなかった。よって、Nafion（登録商標） 211と比較すると、ＳＰ２ポリマーは高温の水中では膨潤現象が減少する。
イオン交換容量は、酸塩基滴定法による試験を行い、サンプルのスルホン化程度を判断させる。
プロトン伝導性はスルホン化程度の進行に連れて向上し、試験結果に基づくと、ＳＰ２ポリマーのイオン交換容量及びプロトン伝導性は共にNafion（登録商標） 211より高く、予期した通りの結果となる。
【００３０】
上述の試験結果によると、本発明に係る前記カチオン伝導性ポリマーは良好な熱安定性、酸化安定性、寸法安定性、イオン交換容量、及びプロトン伝導性を有する。よって、塗布形成される薄膜をイオン交換膜として燃料電池システムに応用可能である。
【００３１】
本発明に係る前記カチオン伝導性ポリマー構造のトリフルオロメチル基（ＣＦ3）が芳香環を活性化させるため、トリフルオロメチル基を有する芳香環はスルホン化されずに疎水性末端となり、スルホン化される他の芳香環は親水性末端となり、構造の親疎水性末端により、前記カチオン伝導性ポリマーが好ましいミクロ相分離形態を形成する。
また、多重フェニル構造及びトリフルオロメチル基によりポリマーの溶解度が向上し、長鎖構造を有する高分子量ポリマーの形成に有利になり、前記カチオン伝導性ポリマーが高い分子鎖凝集により良好な物理的架橋結合を形成するため、塗布形成される薄膜が膨潤しにくくなり、且つ高い自由体積を有する。
よって、本発明に係る前記カチオン伝導性ポリマーは良好な機械的性質及び寸法安定性を有する。
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、請求項に含まれるものとする。
【図１】
2020002335.tif 000046